(57)【要約】      （修正有）【課題】液晶ディスプレイ等のベゼルが狭くても、ディスプレイの縁から光の漏れを防止できる、片面圧力感受性接着テープの提供。【解決手段】基体４と、基体４の表面に配置された反射性金属層５と、反射性金属層５の表面に配置された圧力感受性接着層６と、基体４の反射性金属層５の反対面に光遮断層２と熱可塑性ポリマー層１とを配置し、光遮断層２は、基体４とラミネーション層３によってドライラミネートされている、片面圧力感受性接着テープ９。【選択図】図１
2020100808.tif 000002
【特許請求の範囲】
【請求項１】
基体と、
前記基体の表面に配置された反射性金属層と、
前記反射性金属層の上に配置された圧力感受性接着層と、
熱可塑性ポリマー層と、
前記熱可塑性ポリマー層の表面に配置された光遮断層と、を備え、
前記光遮断層は、前記反射性金属層が配置された前記表面とは反対の前記基体の表面にドライラミネートされている、片面圧力感受性接着テープ。
【請求項２】
前記基体は、ポリエチレンテレフタラート、ポリエチレンナフタラート、ポリメチレンメタクリレート、およびそれらの組み合わせのうちの少なくともいずれか１つである、請求項１に記載のテープ。
【請求項３】
前記圧力感受性接着層は、アクリル酸接着剤、ゴム接着剤、シリコーン接着剤、ウレタン接着剤、及びそれらの組み合わせのうちの少なくともいずれか１つである、請求項１または２に記載のテープ。
【請求項４】
前記反射性金属層は、アルミニウム、銀、銅、白金、ニッケル、およびそれらの組み合わせのうちの少なくとも１つである、請求項１〜３のいずれか一項に記載のテープ。
【請求項５】
前記反射性金属層は、物理蒸着、スパッタリング、熱蒸発、化学蒸着、およびそれらの組み合わせのうちの少なくとも１つである、請求項１〜４のいずれか一項に記載のテープ。
【請求項６】
前記反射性金属層は、１ｎｍ〜１００ｎｍの厚みを有する、請求項１〜５のいずれか一項に記載のテープ。
【請求項７】
前記光遮断層は、黒色のコーティング、または白色のコーティングからなる、請求項１〜６のいずれか一項に記載のテープ。
【請求項８】
前記熱可塑性ポリマー層は、ポリウレタン、ポリエチレン、ポリエステル、またはそれらの組み合わせであり、好適には、熱可塑性ポリマー層は、ポリウレタンからなる、請求項１〜７のいずれか一項に記載のテープ。
【請求項９】
前記圧力感受性接着層に配置された除去可能なリリース層をさらに備える、請求項１〜８のいずれか一項に記載のテープ。
【請求項１０】
前記圧力感受性接着層は、光ガイドパネルの外周の少なくとも一部に直接的に接している、請求項１〜９のいずれか一項に記載のテープ。
【請求項１１】
前記テープは、０．１％以下の透過率および８０％以上の少なくとも１つの表面の反射率のうちの少なくともいずれか一方を有する、請求項１〜１０のいずれか一項に記載のテープ。
【請求項１２】
請求項１〜１１のいずれか一項に記載のテープからなる物品。
【請求項１３】
前記物品は、光ガイドパネル、液晶ディスプレイ、テレビ、携帯電話、コンピューターのモニター、またはタブレットである、請求項１２に記載の物品。
【請求項１４】
前記物品は、低ベゼルの物品である、請求項１２または１３に記載の物品。
【請求項１５】
フレームを形成するために、請求項１〜１１のいずれか一項に記載の前記テープの前記圧力感受性接着層を光ガイドパネルの外周の少なくとも一部に接着する工程を備える、液晶ディスプレイ用光ガイドパネルの製造方法。
【請求項１６】
前記光ガイドパネルを液晶ディスプレイに取り付ける工程、または、前記片面圧力感受性接着テープからリリースライナーを除去する工程をさらに備える、請求項１５に記載の方法。
【請求項１７】
取り付け後、前記熱可塑性ポリマー層は、前記液晶ディスプレイに直接的に接触しない、請求項１６に記載の方法。
【請求項１８】
前記熱可塑性ポリマー層は、ポリウレタンからなる、請求項１５〜１７のいずれか一項に記載の方法。
【発明の詳細な説明】
【技術分野】
【０００１】
本発明は、片面圧力感受性接着テープと、片面圧力感受性接着テープを製造し使用する為の方法と、片面圧力感受性接着テープからなる物品に関する。
【背景技術】
【０００２】
液晶ディスプレイ（ＬＣＤｓ：Ｌｉｑｕｉｄ  ｃｒｙｓｔａｌ  ｄｉｓｐｌａｙｓ）は、コンピューターのモニターや、携帯電話や、液晶テレビなどの家庭用電子機器を含む、様々な装置で使用されている。多くの家庭用電子機器の液晶ディスプレイ周囲のベゼルの幅は、機能的な理由や視覚上の審美性の観点から更に狭くなってきている。しかしながら、ベゼルが狭くなるとディスプレイの縁から光の漏れがより大きな問題になる。光が漏れる量を最小限にする様々な取り組みがなされているが完璧に成功しているものはない。
【０００３】
加えて、従来は、液晶ディスプレイの光ガイドパネルは、剛性のフレーム内に固定され、続いて、液晶ディスプレイパネルに取り付けられていた。しかしながら、低いベゼルやベゼルの無いディスプレイとともにより薄型の装置が望まれる状況では、製造者は、剛体のフレームから光ガイドパネルを組み立てる代替的な手段に、例えば、全体的により薄型の装置デザインが可能な接着テープに移行してきている。
【０００４】
光ガイドパネルを組み立てる際に使用されるテープではいくつかの性質が重要である。テープの光遮断性能は、光の漏れを最小限にするテープの能力を決める。テープの反射性能は、液晶ディスプレイの輝度を向上するテープの能力を決める。加えて、テレビのディスプレイでは、低い表面エネルギーのポリカーボネートで製造されたフレームで必要とされるようなフレーミングテープの前処理をしなくても、光ガイドパネルを液晶ディスプレイパネルに結合する発泡テープに結合する高い表面エネルギーを備えることが、テープが光ガイドフレームの基体として機能する為に特に有利となると考えられる。
【発明の概要】
【０００５】
本明細書では、片面圧力感受性接着テープ、同テープを製造する方法、および使用する方法について開示する。
片面圧力感受性テープは、基体と、基体の表面に配置された反射性金属層と、反射性金属層の上に配置された圧力感受性接着層と、熱可塑性ポリマー層と、熱可塑性ポリマー層の表面に配置された光遮断層とを備え、光遮断層は、反射性金属層が配置された基体表面とは反対の基体表面にドライラミネートされる。
【０００６】
テープを備える物品が開示される。
液晶ディスプレイ用の光ガイドパネルの製造方法は、片面圧力感受性接着テープを光ガイドパネルの外周の少なくとも一部に接着する工程を含む。
【０００７】
上記の要素及びその他の要素は、以下の図面、詳細な説明、及び請求項で例示する。
以下は、図面の簡単な説明であり、図面は、本明細書で説明する例示的な実施形態を示すことを目的とし、限定することを目的としていない。類似する要素は、添付の図面において同様に参照符号が付されている。
【図面の簡単な説明】
【０００８】
【図１】次の７つの層、１：熱硬化性ポリマー層、２：光遮断層、３：ドライラミネーション層、４：基体、５：反射性金属層、６：圧力感受性接着層、７：除去可能なリリースライナー、を備える片面圧力感受性接着テープ９の実施形態を示す断面図。
【図２】テレビディスプレイ（１００）の実施形態を示す断面図であって、片面圧力感受性接着テープ（２０）を使用して光ガイドパネル（４０）のフレームが形成され、フレームを付けた光ガイドパネルは液晶ディスプレイパネル（３０）を結合するフォーム接着テープ（１０）と片面圧力感受性接着テープ（２０）とを介して液晶ディスプレイパネル（３０）に取り付けられている、テレビディスプレイ（１００）の実施形態を示す断面図。
【発明を実施するための形態】
【０００９】
本願の発明者は、優れた光遮断性能と光反射性能とを備える片面圧力感受性接着テープを開発した。このテープは、さらに優れていることに、高い表面エネルギーを有する。このような特性により、本願の片面圧力感受性接着テープは、低ベゼル、またはベゼルの無い液晶ディスプレイの光ガイドパネルを組み立てる用途に特に好適である。
【００１０】
片面圧力感受性接着テープは、基体と、基体表面に配置された反射性金属層と、反射性金属層の上に配置された圧力感受性層と、熱可塑性ポリマー層と、熱可塑性ポリマー層表面に配置された光遮断層とを備え、光遮断層は、反射性金属層が配置された基体表面とは反対の基体表面にドライラミネートされる。
【００１１】
片面圧力感受性接着テープは、実施例１に記載した方法により５５０ｎｍで判定したところ、選択された表面で８０％以上（８０％〜１００％）、好適には８５％以上、さらに好適には９０％以上の反射性を備える。片面圧力感受性接着テープは、実施例１に記載の方法により５５０ｎｍで判定したところ、０．１％以下、より好適には０．０５％以下の透過性を備える。
【００１２】
図１は、熱可塑性ポリマー層１と、光遮断層２と、ドライラミネーション層３と、基体４と、反射性金属層５と、圧力感受性層６と、除去可能なリリース層７とからなる片面圧力感受性接着テープ９の例を示す断面図である。本明細書で説明する実施形態の全てにおいて、複数の層は全体的にまたは部分的に相互にカバーできることが理解できる。さらに、複数の層は、隣接する層（直接的に）と直接的に物理的な接触状態にあるか、または、任意の介在する層、例えば、接着層が存在できることも理解できる。
【００１３】
図１のテープ９は、自身および別の層との関係において一定の視覚的な次元を有する個別の層１〜７のそれぞれを示しているが、これは例示を意図したものであり本発明の範囲を限定することを意図したものではない。テープ９の各層は、テープ９に所望の特性を付与する為に適した厚みを有する。
【００１４】
基体４の組成物は、本発明のテープに良好な引張強度を付与するように選択される。基体に適したポリマー材料の例には、ポリエステル（ポリエチレンテレフタラート、ポリエチレンナフタラート、ポリブチレンテレフタラート、またはポリブチレンナフタラートなど）、ポリオレフィン（例えば、ポリエチレン、ポリプロピレン、またはエチレン−プロピレンコポリマー）、ポリビニルアルコール、ポリビニリデンクロリド、ポリビニルクロリド、ビニルクロリド−ビニルアセタートコポリマー、ポリビニルアセタート、ポリアミド、ポリイミド、セルロース、フッ素化樹脂、ポリエーテル、ポリスチレン樹脂（ポリスチレンなど）、ポリカルボナート、ポリエーテルスルホン、および上記ポリマーの組み合わせが含まれる。いくつかの実施形態では、基体は、ポリエチレンテレフタラート、ポリエチレンナフタラート、ポリメチルメタクリラート、またはそれらの組み合わせからなる。より好適には、基体は、ポリエチレンテレフタラートから構成される。
【００１５】
基体の厚みは、特に限定されない。基体の厚みは、例えば、１〜１５０μｍの範囲であり、好適には、２〜１００μｍの範囲、より好適には４〜７５μｍの範囲であってよい。
基体の材料は、所望する特性を実現するために添加物を更に含んでもよい。添加物の例には、充填剤、難燃剤、劣化防止剤、帯電防止剤、軟化剤、紫外線吸収剤、抗酸化剤、可塑剤、界面活性剤、およびそれらの組み合わせが含まれる。
【００１６】
基体は、任意の好適な方法で形成されてよい。例えば、基体は、選択されたポリマー材料をフィルムとして成形すること、または選択されたポリマー材料からなる樹脂組成物を押出成形、射出成形、カレンダー成形などの成形方法でシート状に成形することにより、形成される。
【００１７】
基体上に配置される反射性金属層は、アルミニウム、銀、銅、白金、ニッケル、またはそれらの組み合わせであってよい。反射性金属層は、任意の好適な方法により、０．５ｎｍ〜２００ｎｍ、１ｎｍ〜１００ｎｍ、２ｎｍ〜７５ｎｍ、２．５〜５０ｎｍ、３〜４０ｎｍの厚みで基体の上に配置され得る。例えば、金属層は、物理蒸着、化学蒸着、またはそれらの組み合わせで配置され得る。物理蒸着法には、電子ビーム蒸発法、スッパッタリング法、熱蒸発法などが含まれる。
【００１８】
反射性金属層は、片面圧力感受性接着テープの選択した表面に８０％以上の反射率を付与できる反射性を有する。したがって、反射性層自体の反射率は、８０％以上（８０〜１００％）、好適には８５％以上、さらに好適には９０％以上である。
【００１９】
反射性金属層の上に配置される圧力感受性接着剤（ＰＳＡ）の厚みや種類は、テープの所望される用途に応じて好適なレベルの接着性と除去可能性とを備えるテープを形成するように選択される。ある用途では、接着層は、テープが光ガイドパネルの外周に接着可能なように、十分な接着性を必要とする。接着層の厚みは、例えば１０〜１５０μｍ、２０〜１００μｍ、２５〜８０μｍであり得る。
【００２０】
圧力感受性接着剤の例には、アクリル酸圧力感受性接着剤、ゴム圧力感受性接着剤、ウレタン圧力感受性接着剤、シリコーン圧力感受性接着剤、ポリエステル型圧力感受性接着剤、ポリアミド圧力感受性接着剤、エポキシ圧力感受性接着剤、ビニルアルキルエーテル圧力感受性接着剤、フッ素化圧力感受性接着剤、及びそれらの組み合わせが含まれる。いくつかの実施形態では、ＰＳＡは、アクリル酸圧力感受性接着剤、ゴム圧力感受性接着剤、ウレタン圧力感受性接着剤、シリコーン圧力感受性接着剤、またはそれらの組み合わせからなる。
【００２１】
アクリル酸圧力感受性接着剤は、主剤、またはベースのポリマーとしてアクリル酸ポリマーを含む。アクリル酸ポリマーは、特に限定されないが、主要な構成モノマー組成物として、好適には（メタ）アクリル酸アルキルエステル（アクリル酸アルキルエステルまたはメタクリル酸アルキルエステル）を使用する。（メタ）アクリル酸アルキルエステルの具体的な例には、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｓ−ブチル（メタ）アクリレート、ｔ−ブチル（メタ）アクリレート、ペンチル（メタ）アクリレート、イソアミル（メタ）アクリレート、ネオペンチル（メタ）アクリレート、ヘキシル（メタ）アクリレート、ヘプチル（メタ）アクリレート、２−エチルヘキシル（メタ）アクリレート、オクチル（メタ）アクリレート、イソオクチル（メタ）アクリレート、ノニル（メタ）アクリレート、イソノニル（メタ）アクリレート、デシル（メタ）アクリレート、イソデシル（メタ）アクリレート、ウンデシル（メタ）アクリレート、およびドデシル（メタ）アクリレートが含まれる。（メタ）アクリル酸アルキルエステルは、単一または組み合わせて使用され得る。
【００２２】
アクリル酸ポリマーを構成するモノマー成分について、（メタ）アクリル酸アルキルエステルが主要なモノマー成分として使用される限り、（メタ）アクリル酸アルキルエステルと共重合可能な別のモノマー成分（共重合可能なモノマー成分とも呼ばれる）も使用されてよい。（メタ）アクリル酸アルキルエステルは、アクリル酸ポリマーを構成する全モノマー成分に対して５０重量％以上の割合で好適には使用される。（メタ）アクリル酸アルキルエステルの量がアクリル酸ポリマーを構成する全モノマー成分に対して５０重量％以下である場合には、アクリル酸ポリマーの特性（圧力感受性の接着特性など）を示すことは困難である可能性がある。
【００２３】
共重合可能なモノマー成分は、アクリル酸ポリマーに架橋部位を導入するため、またはアクリル酸ポリマーの凝集力（ｃｏｈｅｓｉｖｅ  ｐｏｗｅｒ）を高めるために使用され得る。共重合可能なモノマー成分は、単一または複数の共重合可能なモノマー成分の組み合わせで使用され得る。
【００２４】
例えば、アクリル酸ポリマーに架橋部位を導入する目的で、官能基を含むモノマー成分（具体的には、アクリル酸ポリマーに熱架橋部位を導入する為に、熱架橋する官能基を含むモノマー成分）が使用され得る。そのような官能基を含むモノマー成分は、特に限定ではないが、（メタ）アクリル酸アルキルエステルと共重合可能であり、かつ、架橋部位を提供する官能基を有する任意のモノマー成分であり、例としては、（メタ）アクリル酸、イタコン酸、クロトン酸、マレイン酸、フマル酸、およびイソクロトン酸などのカルボキシル基を含むモノマーおよびそれらの無水物（マレイン酸無水物、イタコン酸無水物など）と、；２−ヒドロキシエチル（メタ）アクリレート、２−ヒドロキシプロピル（メタ）アクリレート、２−ヒドロキシブチル（メタ）アクリレート、ビニルアルコール、アリルアルコールなどのヒドロキシアルキル（メタ）アクリレートなどのヒドロキシ基を含むモノマーと、；（メタ）アクリルアミド、Ｎ，Ｎ−ジメチル（メタ）アクリルアミド、Ｎ−ブチル（メタ）アクリルアミド、Ｎ−メチロール（メタ）アクリルアミド、Ｎ−メチロールプロパン（メタ）アクリルアミド、Ｎ−メトキシメチル（メタ）アクリルアミド、Ｎ−ブトキシメチル（メタ）アクリルアミドなどのアミド型モノマーと、；アミノエチル（メタ）アクリレート、Ｎ，Ｎ−ジメチルアミノエチル（メタ）アクリレート、ｔ−ブチルアミノエチル（メタ）アクリレートなどのアミノ基を含むモノマーと、；グリシジル（メタ）アクリレート、メチルグリシジル（メタ）アクリレートなどのエポキシ基を含むモノマーと、；アクリロニトリルおよびメタクリロニトリルなどのシアノ基を含むモノマーと、；Ｎ−ビニル−２−ピロリドン、Ｎ−メチルビニルピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリン、Ｎ−ビニルカプロラクタム、Ｎ−（メタ）アクリロイルモルホリンなどの窒素原子を含むリングを有するモリマーと、などが含まれる。官能基を含むモノマーとして、アクリル酸、またはその酸無水物などのカルボキシル基を含むモノマーが有利に使用され得る。
【００２５】
さらに、別の共重合可能なモノマー成分は、アクリル酸ポリマーの凝集力を増大する目的で使用され得る。そのような別の共重合可能なモノマー成分の例には、ビニルアセテートやビニルプロピオナートなどのビニルエステル型モノマーと、；スチレン、置換型スチレン（α−メチルスチレンなど）、ビニルトルエンなどのスチレン型モノマーと、；（メタ）アクリル酸シクロアルキルエステル（シクロヘキシル（メタ）アクリレートまたはシクロペンチルジ（メタ）アクリレートなど）、ボルニル（メタ）アクリレートおよびイソボルニル（メタ）アクリレートなどの非芳香環を含む（メタ）アクリル酸エステルと、；（メタ）アクリル酸アリールエステル（フェニル（メタ）アクリレートなど）、（メタ）アクリル酸アリールオキシアルキルエステル（フェノキシエチル（メタ）アクリレートなど）、（メタ）アクリル酸アリールアルキルエステル（ベンジル（メタ）アクリレートなど）などの芳香環を含む（メタ）アクリル酸エステルと、；エチレン、プロピレン、イソプレン、ブタジエンおよびイソブチレンなどのオレフィン系モノマーと、；ビニルクロリド、ビニリデンクロリドと、；２−（メタ）アクリロイルオキシエチルイソシアナートなどのイソシアナート基を含むモノマーと、；メトキシエチル（メタ）アクリレートおよびエトキシエチル（メタ）アクリレートなどのアルコキシ基を含むモノマーと、；メチルビニルエーテルおよびエチルビニルエーテルなどのビニルエーテル型モノマーと、；１，６−ヘキサンジオールジ（メタ）アクリレート、エチレングリコールジ（メタ）アクリレート、ジエチレングリコールジ（メタ）アクリレート、トリエチレングリコールジ（メタ）アクリレート、テトラエチレングリコールジ（メタ）アクリレート、（ポリ）エチレングリコールジ（メタ）アクリレート、プロピレングリコールジ（メタ）アクリレート、（ポリ）プロピレングリコールジ（メタ）アクリレート、ネオペンチルグリコールジ（メタ）アクリレート、ペンタエリトリトールジ（メタ）アクリレート、トリメチロールプロパントリ（メタ）アクリレート、ペンタエリトリトールトリ（メタ）アクリレート、ジペンタエリトリトールヘキサ（メタ）アクリレート、グリセリンジ（メタ）アクリレート、エポキシアクリレート、ポリエステルアクリレート、ウレタンアクリレート、ジビニルベンゼン、ブチルジ（メタ）アクリレート、およびヘキシルジ（メタ）アクリレートなどの多官能基性モノマーとが含まれる。
【００２６】
ゴム圧力感受性接着剤の例は、天然ゴム、スチレン−イソプレン−スチレンブロックコポリマー（ＳＩＳブロックコポリマー）、スチレン−ブタジエン−スチレンブロックコポリマー（ＳＢＳブロックコポリマー）、スチレン−エチレン／ブチレン−スチレンブロックコポリマー（ＳＥＢＳコポリマー）、スチレン−ブタジエンゴム、ポリブタジエン、ポリイソプレン、ポリイソブチレン、ブチルゴム、クロロプレンゴム、シリコーンゴム、アクリロニトリル−ブタジエンゴム、エチレン−プロピレンテルポリマー（ｅｔｈｙｌｅｎｅ−ｐｒｏｐｙｌｅｎｅ  ｔｅｒｐｏｌｙｍｅｒ）およびそのようなゴムの様々な組み合わせを含む。
【００２７】
シリコーン圧力感受性接着剤も使用され得る。シリコーン接着剤は、一般的な意味では、ポリジオルガノシロキサンユニット（シリコーンガムとも呼ばれ、一般的には約５０００〜約１０，０００，０００Ｄａ、好適には約５０，０００〜１，０００，０００Ｄａの平均分子量を有する）と、トリオルガノシロキシユニットとＳｉＯ４／２ユニットとからなるコポリマー性シリコーン樹脂（一般に、約１００〜約１０００，０００Ｄａ、好適には、約５００〜約５０，０００Ｄａの平均分子量を備える）とのブレンドである。好適には、シリコーン接着剤は、約２０〜６０重量％のシリコーンゴムを含有し、対応して、約４０〜約８０重量％のコポリマー性シリコーン樹脂を含有する。接着性を高める意味では、ポリオルガノシロキサンとコポリマー性シリコーン樹脂とを反応させる化学的手段を設けることが有効である。
【００２８】
シリコーン圧力感受性接着剤のブレンドも有用である。例として、２つの異なるジメチルシロキサンをベースとする圧力感受性接着剤のブレンド、または、ジメチルシロキサンをベースとする圧力感受性接着剤とジメチルシロキサン／ジフェニルシロキサンをベースとする圧力感受性接着剤とのブレンドとがあげられる。
【００２９】
シリコーン圧力感受性接着剤も様々な製造業者から入手可能である。市場で入手可能なシリコーン圧力感受性接着剤の例には、ダウコーニング社（Ｄｏｗ  Ｃｏｒｎｉｎｇ）から、２８０Ａ，２８２，Ｑ２−７４０６，及びＱ２−７５６６という名称で入手可能な手可能な製品、モメンティブ・パフォーマンス・マテリアルズ社（Ｍｏｍｅｎｔｉｖｅ  Ｐｅｒｆｏｒｍａｎｃｅ  Ｍａｔｅｒｉａｌｓ）からＳＩＬＧＲＩＰ  ＰＳＡ５９０、ＰＳＡ６００、ＰＳＡ５９５、ＰＳＡ６１０、ＰＳＡ５１８、ＰＳＡ６５７４、およびＰＳＡ５２９という名称で入手可能な製品、オハイオ州アクロンのシンエツ社（Ｓｈｉｎ−Ｅｔｓｕ）からＫＲ−１００Ｐ、ＫＲ−１００、ＫＲ−１０１−１０の名称で入手可能な製品などが含まれる。
【００３０】
圧力感受性接着剤は、微量の添加剤も含有し得る。そのような添加剤には、例えば、架橋剤、架橋結合剤、充填剤、難燃剤、劣化防止剤、帯電剤、軟化剤、紫外線吸収剤、抗酸化剤、可塑剤、界面活性剤などが含まれる。使用される添加剤の量は、所望する用途に応じて、圧力感受性材料の０．１〜４９重量％の範囲で変更できる。
【００３１】
圧力感受性接着層は、任意の好適な方法で形成できる。例えば、圧力感受性接着層（ＰＳＡ）は、反射性金属層の表面の上に圧力感受性接着剤をコーティングして、続いて、任意に乾燥または硬化することにより形成することができ、または、圧力感受性接着層は、リリースライナーなどの支持体の上に圧力感受性接着剤をコーティングして、続いて、任意に乾燥または硬化することによりリリースライナー上に圧力感受性接着層を形成して、次に、圧力感受性接着層を反射性金属層の表面に接着することにより形成することができる。圧力感受性接着層の組成物をコーティングする為に、任意の好適なコーティング装置、例えば、グラビア（ｇｒａｖｕｒｅ）ロールコーター、リバースロールコーター、キスロールコーター、ディップロールコーター、バーコーター、ナイフコーター、またはスプレイコーターを使用することができる。
【００３２】
テープ９は、少なくとも１つの除去可能なリリース層７を任意に備える。リリース層７の厚みは、５〜１５０μｍ、１０〜１２５μｍ、２０〜１００μｍ、４０〜８５μｍ、または５０〜７５μｍであり得る。
【００３３】
「リリース層」は、リリースコーティングからなる単一の層または複合的な層を意味し、リリースライナーを含む１つ以上の追加の層によって任意に支持される。両面リリース層は、１つ以上の追加の層によって離間された２つの外側のリリース層を備える複合的な層である。一実施形態では、テープは、両面にリリース層を備える。両面リリース層により、テープ全体、またはテープ材料からなるシートは、使用のためにロール状に巻き取り可能になる。
【００３４】
リリース層は、透明または着色されたプラスチック材料であり得るが、それに限定されない。特には、リリース層は、支持体または「ライナー」、例えば、紙またはプラスチックをベースとするキャリアまたは網素材を備えることができる。例えば、具体的なライナーは、Ｋｒａｆｔ  Ｐａｐｅｒであり、特定の中間のコーティングは、高密度ポリエチレン（ＨＤＰＥ）である。リリースライナーは、例えば、ポリエチレンテレフタラート（ＰＥＴ），ポリエチレンナフタラート（ＰＥＮ）ポリエステルポリアミド、ポリカーボネート、エチレンビニルアセテートコポリマー、エチレン−エチルアクリレートコポリマー、エチレン−プロピレンコポリマー、ポリビニルクロライドからなる一群から選択される材料を含有し得る。特には、シリコーン樹脂またはオリゴマーは、ＰＥＴまたはポリオレフィンコートされた紙の上にコーティングされる。接着剤は、リリースライナーに連続的、又はコヒーレントな層を形成するために必要ではない。
【００３５】
特には、リリース層は、リリース剤で一方または双方をコートされたライナーからなり、ライナーは、接着剤などの任意の種類の粘着性材料に対してリリース効果を付与する。リリースは、接着材料からのライナーの分離からなる。
【００３６】
様々なリリース層が当該技術分野で周知であり、一実施形態では、ライナーと、中間のコーティングと、リリースコーティングとを備えることができる。例示のリリース層は、Ｒｅｘａｍ  Ｇｒａｄｅ１６０４３という名称でイリノイ州ベルフォードパークのレクサム・リリース社（Ｒｅｘａｍ  Ｒｅｌｅａｓｅ）から入手可能である。
【００３７】
リリース層は、ライナーの両面に、中間コーティングとリリースコーティングとを任意に備えることができ、つまり、ライナーの一方に第１の中間コーティングと第１のリリースコーティングとを備えライナーの他方に第２の中間コーティングと第２のリリースコーティングとを備える。これにより、いわゆる差動リリース（ｄｉｆｆｅｒｅｎｔｉａｌ  ｒｅｌｅａｓｅ）が可能になり、ロールから剥がされるフォームテープは、テープの一方の層と接しているリリースコーティングと、テープの下位層の第１の接着層との間で好ましくは分離する。したがって、両面リリース層は、対向する両側にリリースコーティングを備える。特には、リリースコーティングは、シリコーンポリマーからなる。
【００３８】
一実施形態では、テープ９は、テープの片側にだけ両面リリース層になり得るリリースライナーを備える。代替的には、テープは、両側に両面リリース層を備えるか、または一方に両面リリース層を備え、他方に片面リリース層を備え得る。
【００３９】
リリース層７を含むテープ９の全体の厚みは、２０μｍ〜６００μｍ、２５μｍ〜５００μｍ、３０μｍ〜４００μｍ、３５μｍ〜３５０μｍ、３８μｍ〜３００μｍであることができる。
【００４０】
熱可塑性ポリマー層の組成物は、表面エネルギーを達成するために中間処理を必要とすることなく他方の材料に結合する良好な基体とするために適切な表面エネルギーを付与するように選択される。例えば、図２に示すように、液晶ディスプレイの製造では、テープ２０を使用して光ガイドパネル４０を構成した後、次に、構成された光ガイドパネル４０は、フォーム接着テープ１０を用いて液晶ディスプレイパネル３０に取り付けられる。そのような用途では、テープのフレームの外面である、熱可塑性ポリマー層１は、フォーム接着テープ１０と結合する良好な基体となる為に、少なくとも４０ミリニュートンパーメートル（ｍＮ／ｍ）、または４２ｍＮ／ｍの表面エネルギーを有することが望ましい。熱可塑性ポリマー層１も、湾曲した、または均一でない表面において出来上がったテープを使用可能にするために十分な可撓性を有していなければならない。
【００４１】
本明細書で使用されているように、「熱可塑性」とは、可塑性、または変形可能であり、加熱されると液体状に溶け、十分に冷却されると、もろいガラス状態に固まる物質を指す。使用可能な熱可塑性ポリマーの例には、環状オレフィンポリマー（ポリノルボルネンやノルボルネニルユニットを含むコポリマー、例えば、ノボルネンなどの環状ポリマーとエチレンまたはプロピレンなどのアクリル酸オレフィンのコポリマーなど）、フルオロポリマー（例えば、ポリビニルフルオリド（ＰＶＦ）、ポリビニリデンフルオリド（ＰＶＤＦ）、フッ素化エチレンプロピレン（ＦＥＰ）、ポリテトラフルオロエチレン（ＰＴＦＥ）、ポリ（エチレン−テトラフルオロエチレン（ＰＥＴＦＥ）、ペルフルオロアルコキシ（ＰＦＡ））、ポリアセタール（例えば、ポリオキシエチレンおよびポリオキシメチレン）、ポリ（Ｃ１−６アルキル）アクリレート、ポリアクリルアミド（非置換型およびモノ−Ｎ−およびジ−Ｎ−（Ｃ１−８アルキル）アクリルアミドを含む）、ポリアクリロニトリル、ポリアミド（例えば、脂肪族ポリアミド、ポリフタルアミド、及びポリアラミド（ｐｏｌｙａｒａｍｉｄｅｓ））、ポリアミドイミド、ポリ無水物、ポリアリーレンエーテル（例えば、ポリフェニレンエーテル）、ポリアリーレンエーテルケトン（例えば、ポリエーテルエーテルケトン（ＰＥＥＫ）、およびポリエーテルケトンケトン（ＰＥＫＫ））、ポリアリーレンケトン、ポリアリーレンスルフィド（例えば、ポリフェニレンスルフィド（ＰＰＳ））、ポリアリーレンスルフォン（例えば、ポリエーテルスルホン（ＰＥＳ）、ポリフェニレンスルフォン（ＰＰＳ）など）、ポリベンゾチアゾール、ポリベンゾオキサゾール、ポリベンゾイミダゾール、ポリカーボネート（ホモポリカーボネート、およびポリカーボネートシロキサンなどのポリカーボネートコポリマー、ポリカーボネート−エステル、およびポリカーボネート−エステル−シロキサン)、ポリエステル（例えば、ポリエチレンテレフタラート、ポリブチレンテレフタラート、ポリアリレート、ポリエステル−エーテルなどのポリエステルコポリマーなど）、ポリエーテルイミド（ポリエーテルイミド−シロキサンコポリマーなどのコポリマーを含む）、ポリイミド（ポリイミド−シロキサンコポリマーなどのコポリマーを含む）、ポリ（Ｃ１−６アルキル）メタクリレート、ポリアルキルアクリルアミド（例えば、非置換型およびモノ−Ｎ−およびジ−Ｎ−（Ｃ１−８アルキル）アクリルアミド）、ポリオレフィン（例えば、ポリエチレン、高密度ポリエチレン（ＨＤＰＥ），低密度ポリエチレン（ＬＤＰＥ）、線状低密度ポリエチレン（ＬＬＤＰＥ）、ポリプロピレン、およびそれらのハロゲン化誘導体（ポリテトラフルオロエチレンなど）、およびそれらのコポリマー、例えば、エチレン−アルファ−オレフィンコポリマー、ポリオキサジアゾール、ポリオキシメチレン、ポリフタリド（ｐｏｌｙｐｈｔｈａｌｉｄｅｓ）、ポリシラザン、ポリシロキサン（シリコーン）、ポリスチレン（アクリロニトリル−ブタジエン−スチレン（ＡＢＳ）およびメチルメタクリレート−ブタジエン−スチレン（ＭＢＳ）などのコポリマーなど）、ポリスルフィド、ポリスルホンアミド、ポリス��ホナート、ポリスルホン、ポリチオエステル、ポリトリアジン、ポリウレア、ポリウレタン、ビニルポリマー（ポリビニルアルコール、ポリビニルエステル、ポリビニルエーテル、ポリビニルハライド（例えば、ポリ塩化ビニル）、ポリビニルケトン、ポリビニルニトリル、ポリビニルチオエーテル）などが含まれる。上記の熱可塑性ポリマーは組み合わせても使用することができる。
【００４２】
ある実施形態では、熱可塑性ポリマー層は、ポリウレタン、ポリエチレン、ポリエステル、又はそれらの組み合わせからなり、好適には、熱可塑性ポリマー層は、ポリウレタンからなる。ポリウレタンからなる熱可塑性ポリマー層は、４２ｍＮ／ｍの表面エネルギーを有することができる。熱可塑性ポリマー層は、任意の好適な方法で得られる。例えば、熱可塑性ポリマー層は、除去可能な支持体またはリリース層上に成形することができる。
【００４３】
熱可塑性ポリマー層の厚みは、例えば、１〜１５０μｍの範囲であり、好適には、２〜１００μｍの範囲内、より好適には４〜７５μｍの範囲内である。
熱可塑性ポリマー層の表面に配置された光遮断層は、光遮断性能を示す任意の層であってよい。つまり、低い光透過性を備える。光遮断層は、黒色で着色された層、または白色で着色された層であり、任意の好適な方法で形成され得る。
【００４４】
光遮断層は、圧力感受性接着組成物、レジン組成物、インク組成物、又はそれらの組み合わせなど、光遮断特性を示す様々な物質を含有することができる。光遮断層は、好適にはインク層であり、より好適には印刷された層である。
【００４５】
ある実施形態では、光遮断層は、黒色で着色された層である。光遮断層が、黒色に着色された層である場合には、層は、黒色の着色剤を含有する。
光遮断層が黒色を示すインク層、より好適には黒色を示す印刷された層である場合には、黒色に着色されたインク層は、黒色の着色剤を含む黒色インク組成物で形成される。
【００４６】
さらに、光遮断層は、黒色を示すレジン層（黒色レジン層）であり得る。光遮断層が黒色レジン層である場合には、黒色レジン層は、例えば黒色の着色剤を含む黒色に着色されたレジン組成物で形成できる。
【００４７】
黒の着色剤は、任意の好適な色素または染料であり得る。黒色の着色剤の具体的な例は、カーボンブラック（例えば、ファーネスブラック（ｆｕｒｎａｃｅ  ｂｌａｃｋ）、チャンネルブラック、アセチレンブラック、サーマルブラック（ｔｈｅｒｍａｌ  ｂｌａｃｋ）、または、ランプブラック）、グラファイト、酸化銅、二酸化マンガン、アニリンブラック、ペリレンブラック、チタンブラック、シアニンブラック、活性炭、フェライト、マグネタイト、酸化クロム、酸化鉄、二酸化モリブデン、クロム錯体、ブラック染料酸化物複合材料（ｃｏｍｐｏｓｉｔｅ  ｏｘｉｄｅ  ｔｙｐｅ  ｂｌａｃｋ  ｄｙｅ）、アントラキノン型有機ブラック染料、およびそれらの組み合わせを含む。
【００４８】
黒色の印刷層は、インク組成物を用いて任意の印刷方法によって形成できる。インク組成物は、例えば、着色成分（インク成分）、バインダーレジン、硬化剤などを含有する。
黒色の印刷層に使用される着色成分の例には、カーボンブラック、アセチレンブラック、グラファイト、酸化鉄、酸化銅、アニリンブラック、活性炭、及びそれらの組み合わせが含まれる。バインダーレジンの例には、ポリウレタンレジン、フェノールレジン、エポキシレジン、アクリル酸レジン、ポリエステルレジン、ポリオレフィンレジン、天然ゴム、スチレン−ブタジエンゴム、ブタジエンゴム、エチレン−プロピレンゴム、及びそれらの組み合わせが含まれる。いくつかの実施形態では、ポリウレタンレジンが好ましい。硬化剤の例には、イソシアナート硬化剤、エポキシ硬化剤、メラミン硬化剤、アジリジン硬化剤、およびそれらの組み合わせが含まれる。インク組成物の各成分の割合は、必要に応じて決めることができる。
【００４９】
黒色印刷層の厚みは、０．５〜１０μｍ、０．５〜６μｍ、１〜５μｍ、または２〜４μｍであってよい。
インク組成物とともに使用される印刷方法の例には、グラビア印刷法、フレキソ印刷法、オフセット印刷法、凸版印刷法（ｒｅｌｉｅｆ  ｐｒｉｎｔｉｎｇ  ｍｅｔｈｏｄ）、スクリーン印刷法、ステンシル印刷法、活版印刷法（ｌｅｔｔｅｒｐｒｅｓｓ  ｐｒｉｎｔｉｎｇ  ｍｅｔｈｏｄ）、などが含まれる。
【００５０】
ラミネート工程により、２つの重ねた層の基体と光遮断層との間に任意の中間層を備えた層構造を形成するために、熱可塑性ポリマー層に接する光遮断層の表面とは反対の光遮断層の表面を、反射性金属層とは反対の基体の表面に、ラミネートすることができる。光遮断層は、中間層を介することなく、基体に直接的に接することができる。代替的には、中間層が存在してもよい。中間層は、反射性金属層とは反対の基体表面、または熱可塑性ポリマー層とは反対の光遮断層の表面にコートされた好適な液状接着剤からなる乾燥した層であり得る。接着層の厚みは、存在する場合には、０．５〜１０μｍ、１〜８μｍ、３〜７μｍであり得る。好適な液状接着剤は、アクリル酸接着剤である。次に、層状構造は、層を結合して積層構造を形成するために好適な圧力と温度と持続時間の下で、プレス加工、例えば真空プレス加工で配置され得る。ラミネート工程および任意の硬化工程は、例えば、真空プレス工程を用いて一工程からなるプロセス、または複数の工程からなるプロセスでなされる。一工程からなるプロセスでは、層構造は、ニップローラーシステム（ｎｉｐ  ｒｏｌｌｅｒ  ｓｙｓｔｅｍ）に配置され、例えば、５０〜１５０ｐｓｉ（３４５〜１０３４キロパスカル（ｋＰａ））、または６０〜１００ｐｓｉ（４１４〜６９８ｋＰａ）のラミネート圧力と、５０〜７０℃、または５５〜６５℃、または６０℃に加熱されたニップローラーを用いて約６０〜１４０℃、または８０℃〜１２０℃のラミネート温度で配置され得る。
【００５１】
図１に示す１〜５層からなる多層の積層を得るためにドライラミネーション工程の後、説明した多層の片面接着テープ９を得るために、任意のリリース層を備えるＰＳＡ層６が、上記の任意の好適な方法で反射性の金属層表面に形成される。
【００５２】
存在する場合には任意のリリース層７を図１のテープ９から除去した後に、テープの圧力感受性接着層６は、光ガイドパネル４０用のフレームを形成するために、図２に模式的に示した光ガイドパネル４０の外周の少なくとも一部に直接的に接着される。
【００５３】
片面圧力感受性接着テープは、例えば、プレミアムテレビや携帯電話で使用されるなど、液晶ディスプレイ装置の光ガイドパネル、特には低ベゼルのコンパクトな液晶ディスプレイ装置を構成する際に、光反射性／光遮断圧力感受性接着テープとして有用である。
【００５４】
片面圧力感受性接着テープからなる物品も開示される。例示の物品として、光ガイドパネルと、液晶ディスプレイと、テレビと、携帯電話と、コンピューターのモニターと、またはタブレットがある。ある実施形態では、物品は、低ベゼルの物品である。
【００５５】
液晶ディスプレイの為の光ガイドパネルを製造する為の方法も開示される。方法は、フレームを形成するために、本明細書で説明したテープの片面圧力感受性接着層を光ガイドパネルの外周の少なくとも一部に接着する工程を備える。方法は、片面圧力感受性接着テープからリリースライナーを除去する工程、または光ガイドパネルを液晶ディスプレイに取り付ける工程をさらに備えることができる。テープを光ガイドパネルに取り付けた後、光可塑性ポリマー層は、液晶ディスプレイパネルに直接的に接触しない。
【００５６】
説明した片面圧力感受性接着テープは、５５０ｎｍで８０％以上の非常に優れた反射性能と、当業者の予測を超える優れた光遮断性能（５５０ｎｍで０．１％以下の透過率）とを兼ね備える。このような特性により、本願のテープは、低ベゼルまたはベゼルのない液晶でディスプレイの光ガイドパネルのフレーミング材料として特に優れる。さらに、そのような用途では、テープの露出面は、十分に高い表面エネルギー（≧４０ｍＮ／ｍ）を有し、フォームテープを用いて液晶ディスプレイパネルに結合する前に前処理する必要がないため、ディスプレイモジュールの生産において時間やコストを削減し得る。
【００５７】
以下の実施例は、本発明を例示する為に提供されている。実施例は、単なる例示であって、本明細書で説明した材料、条件、工程パラメーターに本発明に従って製造された装置を限定することを意図していない。
（実施例）
テープの光透過性と反射性は、以下のテスト方法により判定した。３６０〜７４０ｎｍの波長範囲で１０ｎｍ毎にサンプルの透過性と反射性とを判定する為に、５０平方ｍｍの多層テープのテストサンプルをスペクトロメーターに配置した。スペクトロメーターは、光源としてキセノンランプを搭載し１０度の視野角を用いるコニカミノルタ社（ＫＯＮＩＣＡ  ＭＩＮＯＬＴＡ  （日本））のＣＭ−５であった。測定は、各サンプルについて３回行った。
【００５８】
表面エネルギーは、ＡＳＴＭ  Ｄ−２５７８に従って計測した。
（実施例１）片面圧力感受性接着テープ
図１に示すように、多層の片面圧力感受性接着層を調整した。
【００５９】
ポリエチレンテレフタラートからなる１２μｍの厚さの基体の一方の面に電子ビーム蒸着法で２０μｍの厚さでアルミニウムの層を配置した。１０重量％のカーボンブラックと、１０重量％のポリウレタンレジンとからなるブラックコーティングをＭＩＣＲＯＧＲＡＶＵＲＥコーティングを用いて熱可塑性ポリウレタン層の表面に３μｍの厚みで配置した。アルミニウム層とは反対の基体表面と、熱可塑性ポリウレタン層（２０μｍ厚み）のブラックコートされた表面とを、５μｍのアクリル酸接着剤の層を用いてともにドライラミネートした。ドライラミネート終了後、逆の面に５０μｍのリリースライナーを有する３０μｍの厚みのアクリル酸圧力感受性接着層の表面を、ポリエチレンテレフタラート基体がある表面とは逆のアルミニウム表面に接着した。
【００６０】
５５０ｎｍにおける平均透過率と平均反射率と計測した表面エネルギーを表１に示す。
表１．テープの特性
【００６１】
【表１】
2020100808.tif 000003
【００６２】
（実施例２）光ガイドパネルフレームとしての片面圧力感受性テープ
図２に模式的に示したように、実施例１に従って製造された片面圧力感受性テープは、光ガイドパテルの外周に接着され、液晶ディスプレイに接着された。
【００６３】
本発明の非限定的な態様について以下で説明する。
態様１では、片面圧力感受性接着テープは、基体と、基体表面に配置された反射性金属層と、反射性金属層の上に配置された圧力感受性接着層と、熱可塑性ポリマー層と、熱可塑性ポリマー層の表面に配置された光遮断層と、光遮断層が、反射性金属層が配置されている基体表面とは逆の基体表面にドライラミネートされていることとからなる。
【００６４】
態様２では、態様１のテープにおいて、基体は、ポリエチレンテレフタラート、ポリエチレンナフタレート、ポリメチルメタクリレート、またはそれらの組み合わせである。
態様３では、態様１または２のテープにおいて、圧力感受性接着剤は、アクリル酸接着剤、ゴム接着剤、シリコーン接着剤、ウレタン接着剤、またはそれらの組みあわせである。
【００６５】
態様４では、態様１〜３のいずれか１つのテープにおいて、反射性金属層は、アルミニウム、銀、銅、白金、ニッケル、またはそれらの組み合わせである。
態様５では、態様１〜４のいずれか１つのテープにおいて、反射性金属層は、物理蒸着、スパッタリング、熱蒸着、化学蒸着、又はそれらの組み合わせによって配置される。
【００６６】
態様６では、態様１〜５のいずれか１つのテープにおいて、反射性金属層は、１ｎｍ〜１００ｎｍの厚みを有する。
態様７では、光遮断層は、黒色コーティングまたは白色コーティングを備える。
【００６７】
態様８では、態様１〜７のいずれか１つのテープにおいて、熱可塑性ポリマー層は、ポリウレタン、ポリエチレン、ポリエステル、またはそれらの組み合わせからなり、好適には熱可塑性ポリマー層は、ポリウレタンからなる。
【００６８】
態様９では、態様１〜８のいずれか１つのテープにおいて、圧力感受性接着層に配置された除去可能なリリース層をさらに備える。
態様１０では、態様１〜９のいずれか１つのテープにおいて、圧力感受性接着層は、光ガイドパネルの外周の少なくとも一部に直接的に接触する。
【００６９】
態様１１では、態様１〜１０のいずれか１つのテープにおいて、テープは、０．１％以下の透過率および８０％以上の少なくとも１つの表面の反射率のうちの少なくともいずれか一方を備える。
【００７０】
態様１２は、態様１〜１１のいずれか１つのテープからなる物品である。
態様１３は、態様１２の物品において、物品は、光ガイドパネル、液晶ディスプレイ、テレビ、携帯電話、コンピューターのモニター、またはタブレットである。
【００７１】
態様１４は、態様１２または１３の物品において、物品は、低ベゼルの物品である。
態様１５は、フレームを形成するために、態様１〜１１のいずれか１つのテープの片面圧力感受性接着層を光ガイドパネルの外周の少なくとも一部に接着する工程を備える液晶ディスプレイ用光ガイドパネルの製造方法である。
【００７２】
態様１６は、態様１５の方法において、方法は、光ガイドパネルを液晶ディスプレイに取り付ける工程、または、リリースライナーを片面圧力感受性接着テープから除去する工程をさらに備える。
【００７３】
態様１７は、態様１６の方法において、取り付け後、熱可塑性ポリマーライナーは液晶ディスプレイに直接的に接触しない。
態様１８は、態様１５〜１７のいずれか１つの方法において、熱可塑性ポリマー層は、ポリウレタンからなる。
【００７４】
組成物、方法、物品は、任意の適切な材料、工程、または本明細書に説明した構成要素を代替的に備え、からなり、または本質的に含むことができる。組成物、方法、及び物品は、追加的にまたは代替的に、組成物の機能や目的や、方法や、物品を達成するために必ずしも必要でない場合には、任意の材料（または種類）、工程、又は成分を欠くように、または実質的に欠くように組成されてもよい。
【００７５】
「ひとつ（ａ）」および「ひとつ（ａｎ）」という用語は、数量の限定を示すのではなく、参照される要素の少なくとも１つが存在することを示す。「または（ｏｒ）」という用語は、文脈で明示されない限り、「および／または（ａｎｄ／ｏｒ）」を意味する。明細書全体にわたって「態様」、「実施形態」、「別の実施形態」、「いくつかの実施形態」などへの言及は、関連して説明される特定の要素（例えば、特徴、構造、工程、または特性）が、本明細書に記載される少なくとも１つの実施形態に含まれ、かつ、他の実施形態に存在してもよいし存在しなくてもよいことを意味する。加えて、説明された要素は、様々な実施形態において任意の好適な方法で組み合わされてもよいことを理解すべきである。
【００７６】
層、フィルム、領域、または基体などの要素が別の要素の「上に」あると説明されている場合には、それは、別の要素の上に直接的にあっておよいし、または介在する要素が存在していてもよい。逆に、要素が別の要素の「直接上に」あると説明されている場合には、介在する要素は存在しない。
【００７７】
本明細書で、否定されていない限り、全てのテスト基準は、本願の出願日、または、優先権が主張されている場合には、テスト基準が生じる最先の先願の出願日、に有効な最新の基準である。
【００７８】
同一の成分又は特性に関する全ての範囲の終点は、独立して組み合わせることができ、全ての中間点または範囲を含む。例えば、最大２５重量％、または５〜２０重量％の範囲には、終点と５〜２５重量％の範囲に入る全ての中間の数値、例えば、１０〜２３重量％など、が含まれる。
【００７９】
「組み合わせ」という用語は、ブレンド、混合、合金、反応産物等を含む。また、「少なくとも１つの」という用語は、各要素を個別に含むだけではなく、一覧の複数の要素の組み合わせや、一覧の少なくとも１つの要素と名前が付けられていない類似の要素との組み合わせも含むことを意味する。代替的に使用可能な種類の一覧では、「それらの組み合わせ」という言い回しは、一覧の少なくとも１つと名前が付けられていない１つ以上の類似する要素との組み合わせを含みうることを意味する。
【００８０】
別段定義されていない場合には、本明細書で使用されている技術用語及び科学用語は、本発明が属する技術分野の当業者が一般に理解する同一の意味を有する。
引用されている特許文献、特許出願、およびその他の引例は、引用することによりここにその全てを援用する。しかしながら、本願の用語と組み込んだ引例の用語とが一致しない場合、または矛盾する場合には、本願の用語が、援用する引例の矛盾する用語に対して優先される。
【００８１】
特定の実施形態について説明したが、出願人や別の当業者であれば、代替形態、変更形態、バリエーション、改善形態、及び均等物を理解し得る。したがって、出願時のおよび補正され得る添付の請求項は、そのような代替形態、変更形態、バリエーション、改善形態、及び均等物の全てを包含することが意図されている。
【図１】
2020100808.tif 000004
【図２】
2020100808.tif 000005
【手続補正書】
【提出日】令和2年1月20日(2020.1.20)
【手続補正１】
【補正対象書類名】明細書
【補正対象項目名】全文
【補正方法】変更
【補正の内容】
【発明の詳細な説明】
【技術分野】
【０００１】
本発明は、片面圧力感受性接着テープと、片面圧力感受性接着テープを製造し使用する為の方法と、片面圧力感受性接着テープからなる物品に関する。
【背景技術】
【０００２】
液晶ディスプレイ（ＬＣＤｓ：Ｌｉｑｕｉｄ  ｃｒｙｓｔａｌ  ｄｉｓｐｌａｙｓ）は、コンピューターのモニターや、携帯電話や、液晶テレビなどの家庭用電子機器を含む、様々な装置で使用されている。多くの家庭用電子機器の液晶ディスプレイ周囲のベゼルの幅は、機能的な理由や視覚上の審美性の観点から更に狭くなってきている。しかしながら、ベゼルが狭くなるとディスプレイの縁から光の漏れがより大きな問題になる。光が漏れる量を最小限にする様々な取り組みがなされているが完璧に成功しているものはない。
【０００３】
加えて、従来は、液晶ディスプレイの光ガイドパネルは、剛性のフレーム内に固定され、続いて、液晶ディスプレイパネルに取り付けられていた。しかしながら、低いベゼルやベゼルの無いディスプレイとともにより薄型の装置が望まれる状況では、製造者は、剛体のフレームから光ガイドパネルを組み立てる代替的な手段に、例えば、全体的により薄型の装置デザインが可能な接着テープに移行してきている。
【０００４】
光ガイドパネルを組み立てる際に使用されるテープではいくつかの性質が重要である。テープの光遮断性能は、光の漏れを最小限にするテープの能力を決める。テープの反射性能は、液晶ディスプレイの輝度を向上するテープの能力を決める。加えて、テレビのディスプレイでは、低い表面エネルギーのポリカーボネートで製造されたフレームで必要とされるようなフレーミングテープの前処理をしなくても、光ガイドパネルを液晶ディスプレイパネルに結合する発泡テープに結合する高い表面エネルギーを備えることが、テープが光ガイドフレームの基体として機能する為に特に有利となると考えられる。
【先行技術文献】
【特許文献】
【０００５】
【特許文献１】米国特許出願公開番号２００４/００２８８９５号明細書
【特許文献２】米国特許第８，６７３，４４３号明細書
【特許文献３】韓国登録特許第１０−１１７００２３号公報
【特許文献４】韓国登録特許第１０−１５６３２４５号公報
【特許文献５】特開２００７-０８４８３０号公報
【特許文献６】国際公開第２０１７/１０９９２７号
【特許文献７】中国実用新案第２０２８０８６８３号明細書
【発明の概要】
【０００６】
本明細書では、片面圧力感受性接着テープ、同テープを製造する方法、および使用する方法について開示する。
片面圧力感受性テープは、基体と、基体の表面に配置された反射性金属層と、反射性金属層の上に配置された圧力感受性接着層と、熱可塑性ポリマー層と、熱可塑性ポリマー層の表面に配置された光遮断層とを備え、光遮断層は、反射性金属層が配置された基体表面とは反対の基体表面にドライラミネートされる。
【０００７】
テープを備える物品が開示される。
液晶ディスプレイ用の光ガイドパネルの製造方法は、片面圧力感受性接着テープを光ガイドパネルの外周の少なくとも一部に接着する工程を含む。
【０００８】
上記の要素及びその他の要素は、以下の図面、詳細な説明、及び請求項で例示する。
以下は、図面の簡単な説明であり、図面は、本明細書で説明する例示的な実施形態を示すことを目的とし、限定することを目的としていない。類似する要素は、添付の図面において同様に参照符号が付されている。
【図面の簡単な説明】
【０００９】
【図１】次の７つの層、１：熱硬化性ポリマー層、２：光遮断層、３：ドライラミネーション層、４：基体、５：反射性金属層、６：圧力感受性接着層、７：除去可能なリリースライナー、を備える片面圧力感受性接着テープ９の実施形態を示す断面図。
【図２】テレビディスプレイ（１００）の実施形態を示す断面図であって、片面圧力感受性接着テープ（２０）を使用して光ガイドパネル（４０）のフレームが形成され、フレームを付けた光ガイドパネルは液晶ディスプレイパネル（３０）を結合するフォーム接着テープ（１０）と片面圧力感受性接着テープ（２０）とを介して液晶ディスプレイパネル（３０）に取り付けられている、テレビディスプレイ（１００）の実施形態を示す断面図。
【発明を実施するための形態】
【００１０】
本願の発明者は、優れた光遮断性能と光反射性能とを備える片面圧力感受性接着テープを開発した。このテープは、さらに優れていることに、高い表面エネルギーを有する。このような特性により、本願の片面圧力感受性接着テープは、低ベゼル、またはベゼルの無い液晶ディスプレイの光ガイドパネルを組み立てる用途に特に好適である。
【００１１】
片面圧力感受性接着テープは、基体と、基体表面に配置された反射性金属層と、反射性金属層の上に配置された圧力感受性層と、熱可塑性ポリマー層と、熱可塑性ポリマー層表面に配置された光遮断層とを備え、光遮断層は、反射性金属層が配置された基体表面とは反対の基体表面にドライラミネートされる。
【００１２】
片面圧力感受性接着テープは、実施例１に記載した方法により５５０ｎｍで判定したところ、選択された表面で８０％以上（８０％〜１００％）、好適には８５％以上、さらに好適には９０％以上の反射性を備える。片面圧力感受性接着テープは、実施例１に記載の方法により５５０ｎｍで判定したところ、０．１％以下、より好適には０．０５％以下の透過性を備える。
【００１３】
図１は、熱可塑性ポリマー層１と、光遮断層２と、ドライラミネーション層３と、基体４と、反射性金属層５と、圧力感受性層６と、除去可能なリリース層７とからなる片面圧力感受性接着テープ９の例を示す断面図である。本明細書で説明する実施形態の全てにおいて、複数の層は全体的にまたは部分的に相互にカバーできることが理解できる。さらに、複数の層は、隣接する層（直接的に）と直接的に物理的な接触状態にあるか、または、任意の介在する層、例えば、接着層が存在できることも理解できる。
【００１４】
図１のテープ９は、自身および別の層との関係において一定の視覚的な次元を有する個別の層１〜７のそれぞれを示しているが、これは例示を意図したものであり本発明の範囲を限定することを意図したものではない。テープ９の各層は、テープ９に所望の特性を付与する為に適した厚みを有する。
【００１５】
基体４の組成物は、本発明のテープに良好な引張強度を付与するように選択される。基体に適したポリマー材料の例には、ポリエステル（ポリエチレンテレフタラート、ポリエチレンナフタラート、ポリブチレンテレフタラート、またはポリブチレンナフタラートなど）、ポリオレフィン（例えば、ポリエチレン、ポリプロピレン、またはエチレン−プロピレンコポリマー）、ポリビニルアルコール、ポリビニリデンクロリド、ポリビニルクロリド、ビニルクロリド−ビニルアセタートコポリマー、ポリビニルアセタート、ポリアミド、ポリイミド、セルロース、フッ素化樹脂、ポリエーテル、ポリスチレン樹脂（ポリスチレンなど）、ポリカルボナート、ポリエーテルスルホン、および上記ポリマーの組み合わせが含まれる。いくつかの実施形態では、基体は、ポリエチレンテレフタラート、ポリエチレンナフタラート、ポリメチルメタクリラート、またはそれらの組み合わせからなる。より好適には、基体は、ポリエチレンテレフタラートから構成される。
【００１６】
基体の厚みは、特に限定されない。基体の厚みは、例えば、１〜１５０μｍの範囲であり、好適には、２〜１００μｍの範囲、より好適には４〜７５μｍの範囲であってよい。
基体の材料は、所望する特性を実現するために添加物を更に含んでもよい。添加物の例には、充填剤、難燃剤、劣化防止剤、帯電防止剤、軟化剤、紫外線吸収剤、抗酸化剤、可塑剤、界面活性剤、およびそれらの組み合わせが含まれる。
【００１７】
基体は、任意の好適な方法で形成されてよい。例えば、基体は、選択されたポリマー材料をフィルムとして成形すること、または選択されたポリマー材料からなる樹脂組成物を押出成形、射出成形、カレンダー成形などの成形方法でシート状に成形することにより、形成される。
【００１８】
基体上に配置される反射性金属層は、アルミニウム、銀、銅、白金、ニッケル、またはそれらの組み合わせであってよい。反射性金属層は、任意の好適な方法により、０．５ｎｍ〜２００ｎｍ、１ｎｍ〜１００ｎｍ、２ｎｍ〜７５ｎｍ、２．５〜５０ｎｍ、３〜４０ｎｍの厚みで基体の上に配置され得る。例えば、金属層は、物理蒸着、化学蒸着、またはそれらの組み合わせで配置され得る。物理蒸着法には、電子ビーム蒸発法、スッパッタリング法、熱蒸発法などが含まれる。
【００１９】
反射性金属層は、片面圧力感受性接着テープの選択した表面に８０％以上の反射率を付与できる反射性を有する。したがって、反射性層自体の反射率は、８０％以上（８０〜１００％）、好適には８５％以上、さらに好適には９０％以上である。
【００２０】
反射性金属層の上に配置される圧力感受性接着剤（ＰＳＡ）の厚みや種類は、テープの所望される用途に応じて好適なレベルの接着性と除去可能性とを備えるテープを形成するように選択される。ある用途では、接着層は、テープが光ガイドパネルの外周に接着可能なように、十分な接着性を必要とする。接着層の厚みは、例えば１０〜１５０μｍ、２０〜１００μｍ、２５〜８０μｍであり得る。
【００２１】
圧力感受性接着剤の例には、アクリル酸圧力感受性接着剤、ゴム圧力感受性接着剤、ウレタン圧力感受性接着剤、シリコーン圧力感受性接着剤、ポリエステル型圧力感受性接着剤、ポリアミド圧力感受性接着剤、エポキシ圧力感受性接着剤、ビニルアルキルエーテル圧力感受性接着剤、フッ素化圧力感受性接着剤、及びそれらの組み合わせが含まれる。いくつかの実施形態では、ＰＳＡは、アクリル酸圧力感受性接着剤、ゴム圧力感受性接着剤、ウレタン圧力感受性接着剤、シリコーン圧力感受性接着剤、またはそれらの組み合わせからなる。
【００２２】
アクリル酸圧力感受性接着剤は、主剤、またはベースのポリマーとしてアクリル酸ポリマーを含む。アクリル酸ポリマーは、特に限定されないが、主要な構成モノマー組成物として、好適には（メタ）アクリル酸アルキルエステル（アクリル酸アルキルエステルまたはメタクリル酸アルキルエステル）を使用する。（メタ）アクリル酸アルキルエステルの具体的な例には、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｓ−ブチル（メタ）アクリレート、ｔ−ブチル（メタ）アクリレート、ペンチル（メタ）アクリレート、イソアミル（メタ）アクリレート、ネオペンチル（メタ）アクリレート、ヘキシル（メタ）アクリレート、ヘプチル（メタ）アクリレート、２−エチルヘキシル（メタ）アクリレート、オクチル（メタ）アクリレート、イソオクチル（メタ）アクリレート、ノニル（メタ）アクリレート、イソノニル（メタ）アクリレート、デシル（メタ）アクリレート、イソデシル（メタ）アクリレート、ウンデシル（メタ）アクリレート、およびドデシル（メタ）アクリレートが含まれる。（メタ）アクリル酸アルキルエステルは、単一または組み合わせて使用され得る。
【００２３】
アクリル酸ポリマーを構成するモノマー成分について、（メタ）アクリル酸アルキルエステルが主要なモノマー成分として使用される限り、（メタ）アクリル酸アルキルエステルと共重合可能な別のモノマー成分（共重合可能なモノマー成分とも呼ばれる）も使用されてよい。（メタ）アクリル酸アルキルエステルは、アクリル酸ポリマーを構成する全モノマー成分に対して５０重量％以上の割合で好適には使用される。（メタ）アクリル酸アルキルエステルの量がアクリル酸ポリマーを構成する全モノマー成分に対して５０重量％以下である場合には、アクリル酸ポリマーの特性（圧力感受性の接着特性など）を示すことは困難である可能性がある。
【００２４】
共重合可能なモノマー成分は、アクリル酸ポリマーに架橋部位を導入するため、またはアクリル酸ポリマーの凝集力（ｃｏｈｅｓｉｖｅ  ｐｏｗｅｒ）を高めるために使用され得る。共重合可能なモノマー成分は、単一または複数の共重合可能なモノマー成分の組み合わせで使用され得る。
【００２５】
例えば、アクリル酸ポリマーに架橋部位を導入する目的で、官能基を含むモノマー成分（具体的には、アクリル酸ポリマーに熱架橋部位を導入する為に、熱架橋する官能基を含むモノマー成分）が使用され得る。そのような官能基を含むモノマー成分は、特に限定ではないが、（メタ）アクリル酸アルキルエステルと共重合可能であり、かつ、架橋部位を提供する官能基を有する任意のモノマー成分であり、例としては、（メタ）アクリル酸、イタコン酸、クロトン酸、マレイン酸、フマル酸、およびイソクロトン酸などのカルボキシル基を含むモノマーおよびそれらの無水物（マレイン酸無水物、イタコン酸無水物など）と、；２−ヒドロキシエチル（メタ）アクリレート、２−ヒドロキシプロピル（メタ）アクリレート、２−ヒドロキシブチル（メタ）アクリレート、ビニルアルコール、アリルアルコールなどのヒドロキシアルキル（メタ）アクリレートなどのヒドロキシ基を含むモノマーと、；（メタ）アクリルアミド、Ｎ，Ｎ−ジメチル（メタ）アクリルアミド、Ｎ−ブチル（メタ）アクリルアミド、Ｎ−メチロール（メタ）アクリルアミド、Ｎ−メチロールプロパン（メタ）アクリルアミド、Ｎ−メトキシメチル（メタ）アクリルアミド、Ｎ−ブトキシメチル（メタ）アクリルアミドなどのアミド型モノマーと、；アミノエチル（メタ）アクリレート、Ｎ，Ｎ−ジメチルアミノエチル（メタ）アクリレート、ｔ−ブチルアミノエチル（メタ）アクリレートなどのアミノ基を含むモノマーと、；グリシジル（メタ）アクリレート、メチルグリシジル（メタ）アクリレートなどのエポキシ基を含むモノマーと、；アクリロニトリルおよびメタクリロニトリルなどのシアノ基を含むモノマーと、；Ｎ−ビニル−２−ピロリドン、Ｎ−メチルビニルピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリン、Ｎ−ビニルカプロラクタム、Ｎ−（メタ）アクリロイルモルホリンなどの窒素原子を含むリングを有するモリマーと、などが含まれる。官能基を含むモノマーとして、アクリル酸、またはその酸無水物などのカルボキシル基を含むモノマーが有利に使用され得る。
【００２６】
さらに、別の共重合可能なモノマー成分は、アクリル酸ポリマーの凝集力を増大する目的で使用され得る。そのような別の共重合可能なモノマー成分の例には、ビニルアセテートやビニルプロピオナートなどのビニルエステル型モノマーと、；スチレン、置換型スチレン（α−メチルスチレンなど）、ビニルトルエンなどのスチレン型モノマーと、；（メタ）アクリル酸シクロアルキルエステル（シクロヘキシル（メタ）アクリレートまたはシクロペンチルジ（メタ）アクリレートなど）、ボルニル（メタ）アクリレートおよびイソボルニル（メタ）アクリレートなどの非芳香環を含む（メタ）アクリル酸エステルと、；（メタ）アクリル酸アリールエステル（フェニル（メタ）アクリレートなど）、（メタ）アクリル酸アリールオキシアルキルエステル（フェノキシエチル（メタ）アクリレートなど）、（メタ）アクリル酸アリールアルキルエステル（ベンジル（メタ）アクリレートなど）などの芳香環を含む（メタ）アクリル酸エステルと、；エチレン、プロピレン、イソプレン、ブタジエンおよびイソブチレンなどのオレフィン系モノマーと、；ビニルクロリド、ビニリデンクロリドと、；２−（メタ）アクリロイルオキシエチルイソシアナートなどのイソシアナート基を含むモノマーと、；メトキシエチル（メタ）アクリレートおよびエトキシエチル（メタ）アクリレートなどのアルコキシ基を含むモノマーと、；メチルビニルエーテルおよびエチルビニルエーテルなどのビニルエーテル型モノマーと、；１，６−ヘキサンジオールジ（メタ）アクリレート、エチレングリコールジ（メタ）アクリレート、ジエチレングリコールジ（メタ）アクリレート、トリエチレングリコールジ（メタ）アクリレート、テトラエチレングリコールジ（メタ）アクリレート、（ポリ）エチレングリコールジ（メタ）アクリレート、プロピレングリコールジ（メタ）アクリレート、（ポリ）プロピレングリコールジ（メタ）アクリレート、ネオペンチルグリコールジ（メタ）アクリレート、ペンタエリトリトールジ（メタ）アクリレート、トリメチロールプロパントリ（メタ）アクリレート、ペンタエリトリトールトリ（メタ）アクリレート、ジペンタエリトリトールヘキサ（メタ）アクリレート、グリセリンジ（メタ）アクリレート、エポキシアクリレート、ポリエステルアクリレート、ウレタンアクリレート、ジビニルベンゼン、ブチルジ（メタ）アクリレート、およびヘキシルジ（メタ）アクリレートなどの多官能基性モノマーとが含まれる。
【００２７】
ゴム圧力感受性接着剤の例は、天然ゴム、スチレン−イソプレン−スチレンブロックコポリマー（ＳＩＳブロックコポリマー）、スチレン−ブタジエン−スチレンブロックコポリマー（ＳＢＳブロックコポリマー）、スチレン−エチレン／ブチレン−スチレンブロックコポリマー（ＳＥＢＳコポリマー）、スチレン−ブタジエンゴム、ポリブタジエン、ポリイソプレン、ポリイソブチレン、ブチルゴム、クロロプレンゴム、シリコーンゴム、アクリロニトリル−ブタジエンゴム、エチレン−プロピレンテルポリマー（ｅｔｈｙｌｅｎｅ−ｐｒｏｐｙｌｅｎｅ  ｔｅｒｐｏｌｙｍｅｒ）およびそのようなゴムの様々な組み合わせを含む。
【００２８】
シリコーン圧力感受性接着剤も使用され得る。シリコーン接着剤は、一般的な意味では、ポリジオルガノシロキサンユニット（シリコーンガムとも呼ばれ、一般的には約５０００〜約１０，０００，０００Ｄａ、好適には約５０，０００〜１，０００，０００Ｄａの平均分子量を有する）と、トリオルガノシロキシユニットとＳｉＯ４／２ユニットとからなるコポリマー性シリコーン樹脂（一般に、約１００〜約１０００，０００Ｄａ、好適には、約５００〜約５０，０００Ｄａの平均分子量を備える）とのブレンドである。好適には、シリコーン接着剤は、約２０〜６０重量％のシリコーンゴムを含有し、対応して、約４０〜約８０重量％のコポリマー性シリコーン樹脂を含有する。接着性を高める意味では、ポリオルガノシロキサンとコポリマー性シリコーン樹脂とを反応させる化学的手段を設けることが有効である。
【００２９】
シリコーン圧力感受性接着剤のブレンドも有用である。例として、２つの異なるジメチルシロキサンをベースとする圧力感受性接着剤のブレンド、または、ジメチルシロキサンをベースとする圧力感受性接着剤とジメチルシロキサン／ジフェニルシロキサンをベースとする圧力感受性接着剤とのブレンドとがあげられる。
【００３０】
シリコーン圧力感受性接着剤も様々な製造業者から入手可能である。市場で入手可能なシリコーン圧力感受性接着剤の例には、ダウコーニング社（Ｄｏｗ  Ｃｏｒｎｉｎｇ）から、２８０Ａ，２８２，Ｑ２−７４０６，及びＱ２−７５６６という名称で入手可能な手可能な製品、モメンティブ・パフォーマンス・マテリアルズ社（Ｍｏｍｅｎｔｉｖｅ  Ｐｅｒｆｏｒｍａｎｃｅ  Ｍａｔｅｒｉａｌｓ）からＳＩＬＧＲＩＰ  ＰＳＡ５９０、ＰＳＡ６００、ＰＳＡ５９５、ＰＳＡ６１０、ＰＳＡ５１８、ＰＳＡ６５７４、およびＰＳＡ５２９という名称で入手可能な製品、オハイオ州アクロンのシンエツ社（Ｓｈｉｎ−Ｅｔｓｕ）からＫＲ−１００Ｐ、ＫＲ−１００、ＫＲ−１０１−１０の名称で入手可能な製品などが含まれる。
【００３１】
圧力感受性接着剤は、微量の添加剤も含有し得る。そのような添加剤には、例えば、架橋剤、架橋結合剤、充填剤、難燃剤、劣化防止剤、帯電剤、軟化剤、紫外線吸収剤、抗酸化剤、可塑剤、界面活性剤などが含まれる。使用される添加剤の量は、所望する用途に応じて、圧力感受性材料の０．１〜４９重量％の範囲で変更できる。
【００３２】
圧力感受性接着層は、任意の好適な方法で形成できる。例えば、圧力感受性接着層（ＰＳＡ）は、反射性金属層の表面の上に圧力感受性接着剤をコーティングして、続いて、任意に乾燥または硬化することにより形成することができ、または、圧力感受性接着層は、リリースライナーなどの支持体の上に圧力感受性接着剤をコーティングして、続いて、任意に乾燥または硬化することによりリリースライナー上に圧力感受性接着層を形成して、次に、圧力感受性接着層を反射性金属層の表面に接着することにより形成することができる。圧力感受性接着層の組成物をコーティングする為に、任意の好適なコーティング装置、例えば、グラビア（ｇｒａｖｕｒｅ）ロールコーター、リバースロールコーター、キスロールコーター、ディップロールコーター、バーコーター、ナイフコーター、またはスプレイコーターを使用することができる。
【００３３】
テープ９は、少なくとも１つの除去可能なリリース層７を任意に備える。リリース層７の厚みは、５〜１５０μｍ、１０〜１２５μｍ、２０〜１００μｍ、４０〜８５μｍ、または５０〜７５μｍであり得る。
【００３４】
「リリース層」は、リリースコーティングからなる単一の層または複合的な層を意味し、リリースライナーを含む１つ以上の追加の層によって任意に支持される。両面リリース層は、１つ以上の追加の層によって離間された２つの外側のリリース層を備える複合的な層である。一実施形態では、テープは、両面にリリース層を備える。両面リリース層により、テープ全体、またはテープ材料からなるシートは、使用のためにロール状に巻き取り可能になる。
【００３５】
リリース層は、透明または着色されたプラスチック材料であり得るが、それに限定されない。特には、リリース層は、支持体または「ライナー」、例えば、紙またはプラスチックをベースとするキャリアまたは網素材を備えることができる。例えば、具体的なライナーは、Ｋｒａｆｔ  Ｐａｐｅｒであり、特定の中間のコーティングは、高密度ポリエチレン（ＨＤＰＥ）である。リリースライナーは、例えば、ポリエチレンテレフタラート（ＰＥＴ），ポリエチレンナフタラート（ＰＥＮ）ポリエステルポリアミド、ポリカーボネート、エチレンビニルアセテートコポリマー、エチレン−エチルアクリレートコポリマー、エチレン−プロピレンコポリマー、ポリビニルクロライドからなる一群から選択される材料を含有し得る。特には、シリコーン樹脂またはオリゴマーは、ＰＥＴまたはポリオレフィンコートされた紙の上にコーティングされる。接着剤は、リリースライナーに連続的、又はコヒーレントな層を形成するために必要ではない。
【００３６】
特には、リリース層は、リリース剤で一方または双方をコートされたライナーからなり、ライナーは、接着剤などの任意の種類の粘着性材料に対してリリース効果を付与する。リリースは、接着材料からのライナーの分離からなる。
【００３７】
様々なリリース層が当該技術分野で周知であり、一実施形態では、ライナーと、中間のコーティングと、リリースコーティングとを備えることができる。例示のリリース層は、Ｒｅｘａｍ  Ｇｒａｄｅ１６０４３という名称でイリノイ州ベルフォードパークのレクサム・リリース社（Ｒｅｘａｍ  Ｒｅｌｅａｓｅ）から入手可能である。
【００３８】
リリース層は、ライナーの両面に、中間コーティングとリリースコーティングとを任意に備えることができ、つまり、ライナーの一方に第１の中間コーティングと第１のリリースコーティングとを備えライナーの他方に第２の中間コーティングと第２のリリースコーティングとを備える。これにより、いわゆる差動リリース（ｄｉｆｆｅｒｅｎｔｉａｌ  ｒｅｌｅａｓｅ）が可能になり、ロールから剥がされるフォームテープは、テープの一方の層と接しているリリースコーティングと、テープの下位層の第１の接着層との間で好ましくは分離する。したがって、両面リリース層は、対向する両側にリリースコーティングを備える。特には、リリースコーティングは、シリコーンポリマーからなる。
【００３９】
一実施形態では、テープ９は、テープの片側にだけ両面リリース層になり得るリリースライナーを備える。代替的には、テープは、両側に両面リリース層を備えるか、または一方に両面リリース層を備え、他方に片面リリース層を備え得る。
【００４０】
リリース層７を含むテープ９の全体の厚みは、２０μｍ〜６００μｍ、２５μｍ〜５００μｍ、３０μｍ〜４００μｍ、３５μｍ〜３５０μｍ、３８μｍ〜３００μｍであることができる。
【００４１】
熱可塑性ポリマー層の組成物は、表面エネルギーを達成するために中間処理を必要とすることなく他方の材料に結合する良好な基体とするために適切な表面エネルギーを付与するように選択される。例えば、図２に示すように、液晶ディスプレイの製造では、テープ２０を使用して光ガイドパネル４０を構成した後、次に、構成された光ガイドパネル４０は、フォーム接着テープ１０を用いて液晶ディスプレイパネル３０に取り付けられる。そのような用途では、テープのフレームの外面である、熱可塑性ポリマー層１は、フォーム接着テープ１０と結合する良好な基体となる為に、少なくとも４０ミリニュートンパーメートル（ｍＮ／ｍ）、または４２ｍＮ／ｍの表面エネルギーを有することが望ましい。熱可塑性ポリマー層１も、湾曲した、または均一でない表面において出来上がったテープを使用可能にするために十分な可撓性を有していなければならない。
【００４２】
本明細書で使用されているように、「熱可塑性」とは、可塑性、または変形可能であり、加熱されると液体状に溶け、十分に冷却されると、もろいガラス状態に固まる物質を指す。使用可能な熱可塑性ポリマーの例には、環状オレフィンポリマー（ポリノルボルネンやノルボルネニルユニットを含むコポリマー、例えば、ノボルネンなどの環状ポリマーとエチレンまたはプロピレンなどのアクリル酸オレフィンのコポリマーなど）、フルオロポリマー（例えば、ポリビニルフルオリド（ＰＶＦ）、ポリビニリデンフルオリド（ＰＶＤＦ）、フッ素化エチレンプロピレン（ＦＥＰ）、ポリテトラフルオロエチレン（ＰＴＦＥ）、ポリ（エチレン−テトラフルオロエチレン（ＰＥＴＦＥ）、ペルフルオロアルコキシ（ＰＦＡ））、ポリアセタール（例えば、ポリオキシエチレンおよびポリオキシメチレン）、ポリ（Ｃ１−６アルキル）アクリレート、ポリアクリルアミド（非置換型およびモノ−Ｎ−およびジ−Ｎ−（Ｃ１−８アルキル）アクリルアミドを含む）、ポリアクリロニトリル、ポリアミド（例えば、脂肪族ポリアミド、ポリフタルアミド、及びポリアラミド（ｐｏｌｙａｒａｍｉｄｅｓ））、ポリアミドイミド、ポリ無水物、ポリアリーレンエーテル（例えば、ポリフェニレンエーテル）、ポリアリーレンエーテルケトン（例えば、ポリエーテルエーテルケトン（ＰＥＥＫ）、およびポリエーテルケトンケトン（ＰＥＫＫ））、ポリアリーレンケトン、ポリアリーレンスルフィド（例えば、ポリフェニレンスルフィド（ＰＰＳ））、ポリアリーレンスルフォン（例えば、ポリエーテルスルホン（ＰＥＳ）、ポリフェニレンスルフォン（ＰＰＳ）など）、ポリベンゾチアゾール、ポリベンゾオキサゾール、ポリベンゾイミダゾール、ポリカーボネート（ホモポリカーボネート、およびポリカーボネートシロキサンなどのポリカーボネートコポリマー、ポリカーボネート−エステル、およびポリカーボネート−エステル−シロキサン)、ポリエステル（例えば、ポリエチレンテレフタラート、ポリブチレンテレフタラート、ポリアリレート、ポリエステル−エーテルなどのポリエステルコポリマーなど）、ポリエーテルイミド（ポリエーテルイミド−シロキサンコポリマーなどのコポリマーを含む）、ポリイミド（ポリイミド−シロキサンコポリマーなどのコポリマーを含む）、ポリ（Ｃ１−６アルキル）メタクリレート、ポリアルキルアクリルアミド（例えば、非置換型およびモノ−Ｎ−およびジ−Ｎ−（Ｃ１−８アルキル）アクリルアミド）、ポリオレフィン（例えば、ポリエチレン、高密度ポリエチレン（ＨＤＰＥ），低密度ポリエチレン（ＬＤＰＥ）、線状低密度ポリエチレン（ＬＬＤＰＥ）、ポリプロピレン、およびそれらのハロゲン化誘導体（ポリテトラフルオロエチレンなど）、およびそれらのコポリマー、例えば、エチレン−アルファ−オレフィンコポリマー、ポリオキサジアゾール、ポリオキシメチレン、ポリフタリド（ｐｏｌｙｐｈｔｈａｌｉｄｅｓ）、ポリシラザン、ポリシロキサン（シリコーン）、ポリスチレン（アクリロニトリル−ブタジエン−スチレン（ＡＢＳ）およびメチルメタクリレート−ブタジエン−スチレン（ＭＢＳ）などのコポリマーなど）、ポリスルフィド、ポリスルホンアミド、ポリス��ホナート、ポリスルホン、ポリチオエステル、ポリトリアジン、ポリウレア、ポリウレタン、ビニルポリマー（ポリビニルアルコール、ポリビニルエステル、ポリビニルエーテル、ポリビニルハライド（例えば、ポリ塩化ビニル）、ポリビニルケトン、ポリビニルニトリル、ポリビニルチオエーテル）などが含まれる。上記の熱可塑性ポリマーは組み合わせても使用することができる。
【００４３】
ある実施形態では、熱可塑性ポリマー層は、ポリウレタン、ポリエチレン、ポリエステル、又はそれらの組み合わせからなり、好適には、熱可塑性ポリマー層は、ポリウレタンからなる。ポリウレタンからなる熱可塑性ポリマー層は、４２ｍＮ／ｍの表面エネルギーを有することができる。熱可塑性ポリマー層は、任意の好適な方法で得られる。例えば、熱可塑性ポリマー層は、除去可能な支持体またはリリース層上に成形することができる。
【００４４】
熱可塑性ポリマー層の厚みは、例えば、１〜１５０μｍの範囲であり、好適には、２〜１００μｍの範囲内、より好適には４〜７５μｍの範囲内である。
熱可塑性ポリマー層の表面に配置された光遮断層は、光遮断性能を示す任意の層であってよい。つまり、低い光透過性を備える。光遮断層は、黒色で着色された層、または白色で着色された層であり、任意の好適な方法で形成され得る。
【００４５】
光遮断層は、圧力感受性接着組成物、レジン組成物、インク組成物、又はそれらの組み合わせなど、光遮断特性を示す様々な物質を含有することができる。光遮断層は、好適にはインク層であり、より好適には印刷された層である。
【００４６】
ある実施形態では、光遮断層は、黒色で着色された層である。光遮断層が、黒色に着色された層である場合には、層は、黒色の着色剤を含有する。
光遮断層が黒色を示すインク層、より好適には黒色を示す印刷された層である場合には、黒色に着色されたインク層は、黒色の着色剤を含む黒色インク組成物で形成される。
【００４７】
さらに、光遮断層は、黒色を示すレジン層（黒色レジン層）であり得る。光遮断層が黒色レジン層である場合には、黒色レジン層は、例えば黒色の着色剤を含む黒色に着色されたレジン組成物で形成できる。
【００４８】
黒の着色剤は、任意の好適な色素または染料であり得る。黒色の着色剤の具体的な例は、カーボンブラック（例えば、ファーネスブラック（ｆｕｒｎａｃｅ  ｂｌａｃｋ）、チャンネルブラック、アセチレンブラック、サーマルブラック（ｔｈｅｒｍａｌ  ｂｌａｃｋ）、または、ランプブラック）、グラファイト、酸化銅、二酸化マンガン、アニリンブラック、ペリレンブラック、チタンブラック、シアニンブラック、活性炭、フェライト、マグネタイト、酸化クロム、酸化鉄、二酸化モリブデン、クロム錯体、ブラック染料酸化物複合材料（ｃｏｍｐｏｓｉｔｅ  ｏｘｉｄｅ  ｔｙｐｅ  ｂｌａｃｋ  ｄｙｅ）、アントラキノン型有機ブラック染料、およびそれらの組み合わせを含む。
【００４９】
黒色の印刷層は、インク組成物を用いて任意の印刷方法によって形成できる。インク組成物は、例えば、着色成分（インク成分）、バインダーレジン、硬化剤などを含有する。
黒色の印刷層に使用される着色成分の例には、カーボンブラック、アセチレンブラック、グラファイト、酸化鉄、酸化銅、アニリンブラック、活性炭、及びそれらの組み合わせが含まれる。バインダーレジンの例には、ポリウレタンレジン、フェノールレジン、エポキシレジン、アクリル酸レジン、ポリエステルレジン、ポリオレフィンレジン、天然ゴム、スチレン−ブタジエンゴム、ブタジエンゴム、エチレン−プロピレンゴム、及びそれらの組み合わせが含まれる。いくつかの実施形態では、ポリウレタンレジンが好ましい。硬化剤の例には、イソシアナート硬化剤、エポキシ硬化剤、メラミン硬化剤、アジリジン硬化剤、およびそれらの組み合わせが含まれる。インク組成物の各成分の割合は、必要に応じて決めることができる。
【００５０】
黒色印刷層の厚みは、０．５〜１０μｍ、０．５〜６μｍ、１〜５μｍ、または２〜４μｍであってよい。
インク組成物とともに使用される印刷方法の例には、グラビア印刷法、フレキソ印刷法、オフセット印刷法、凸版印刷法（ｒｅｌｉｅｆ  ｐｒｉｎｔｉｎｇ  ｍｅｔｈｏｄ）、スクリーン印刷法、ステンシル印刷法、活版印刷法（ｌｅｔｔｅｒｐｒｅｓｓ  ｐｒｉｎｔｉｎｇ  ｍｅｔｈｏｄ）、などが含まれる。
【００５１】
ラミネート工程により、２つの重ねた層の基体と光遮断層との間に任意の中間層を備えた層構造を形成するために、熱可塑性ポリマー層に接する光遮断層の表面とは反対の光遮断層の表面を、反射性金属層とは反対の基体の表面に、ラミネートすることができる。光遮断層は、中間層を介することなく、基体に直接的に接することができる。代替的には、中間層が存在してもよい。中間層は、反射性金属層とは反対の基体表面、または熱可塑性ポリマー層とは反対の光遮断層の表面にコートされた好適な液状接着剤からなる乾燥した層であり得る。接着層の厚みは、存在する場合には、０．５〜１０μｍ、１〜８μｍ、３〜７μｍであり得る。好適な液状接着剤は、アクリル酸接着剤である。次に、層状構造は、層を結合して積層構造を形成するために好適な圧力と温度と持続時間の下で、プレス加工、例えば真空プレス加工で配置され得る。ラミネート工程および任意の硬化工程は、例えば、真空プレス工程を用いて一工程からなるプロセス、または複数の工程からなるプロセスでなされる。一工程からなるプロセスでは、層構造は、ニップローラーシステム（ｎｉｐ  ｒｏｌｌｅｒ  ｓｙｓｔｅｍ）に配置され、例えば、５０〜１５０ｐｓｉ（３４５〜１０３４キロパスカル（ｋＰａ））、または６０〜１００ｐｓｉ（４１４〜６９８ｋＰａ）のラミネート圧力と、５０〜７０℃、または５５〜６５℃、または６０℃に加熱されたニップローラーを用いて約６０〜１４０℃、または８０℃〜１２０℃のラミネート温度で配置され得る。
【００５２】
図１に示す１〜５層からなる多層の積層を得るためにドライラミネーション工程の後、説明した多層の片面接着テープ９を得るために、任意のリリース層を備えるＰＳＡ層６が、上記の任意の好適な方法で反射性の金属層表面に形成される。
【００５３】
存在する場合には任意のリリース層７を図１のテープ９から除去した後に、テープの圧力感受性接着層６は、光ガイドパネル４０用のフレームを形成するために、図２に模式的に示した光ガイドパネル４０の外周の少なくとも一部に直接的に接着される。
【００５４】
片面圧力感受性接着テープは、例えば、プレミアムテレビや携帯電話で使用されるなど、液晶ディスプレイ装置の光ガイドパネル、特には低ベゼルのコンパクトな液晶ディスプレイ装置を構成する際に、光反射性／光遮断圧力感受性接着テープとして有用である。
【００５５】
片面圧力感受性接着テープからなる物品も開示される。例示の物品として、光ガイドパネルと、液晶ディスプレイと、テレビと、携帯電話と、コンピューターのモニターと、またはタブレットがある。ある実施形態では、物品は、低ベゼルの物品である。
【００５６】
液晶ディスプレイの為の光ガイドパネルを製造する為の方法も開示される。方法は、フレームを形成するために、本明細書で説明したテープの片面圧力感受性接着層を光ガイドパネルの外周の少なくとも一部に接着する工程を備える。方法は、片面圧力感受性接着テープからリリースライナーを除去する工程、または光ガイドパネルを液晶ディスプレイに取り付ける工程をさらに備えることができる。テープを光ガイドパネルに取り付けた後、光可塑性ポリマー層は、液晶ディスプレイパネルに直接的に接触しない。
【００５７】
説明した片面圧力感受性接着テープは、５５０ｎｍで８０％以上の非常に優れた反射性能と、当業者の予測を超える優れた光遮断性能（５５０ｎｍで０．１％以下の透過率）とを兼ね備える。このような特性により、本願のテープは、低ベゼルまたはベゼルのない液晶でディスプレイの光ガイドパネルのフレーミング材料として特に優れる。さらに、そのような用途では、テープの露出面は、十分に高い表面エネルギー（≧４０ｍＮ／ｍ）を有し、フォームテープを用いて液晶ディスプレイパネルに結合する前に前処理する必要がないため、ディスプレイモジュールの生産において時間やコストを削減し得る。
【００５８】
以下の実施例は、本発明を例示する為に提供されている。実施例は、単なる例示であって、本明細書で説明した材料、条件、工程パラメーターに本発明に従って製造された装置を限定することを意図していない。
（実施例）
テープの光透過性と反射性は、以下のテスト方法により判定した。３６０〜７４０ｎｍの波長範囲で１０ｎｍ毎にサンプルの透過性と反射性とを判定する為に、５０平方ｍｍの多層テープのテストサンプルをスペクトロメーターに配置した。スペクトロメーターは、光源としてキセノンランプを搭載し１０度の視野角を用いるコニカミノルタ社（ＫＯＮＩＣＡ  ＭＩＮＯＬＴＡ  （日本））のＣＭ−５であった。測定は、各サンプルについて３回行った。
【００５９】
表面エネルギーは、ＡＳＴＭ  Ｄ−２５７８に従って計測した。
（実施例１）片面圧力感受性接着テープ
図１に示すように、多層の片面圧力感受性接着層を調整した。
【００６０】
ポリエチレンテレフタラートからなる１２μｍの厚さの基体の一方の面に電子ビーム蒸着法で２０μｍの厚さでアルミニウムの層を配置した。１０重量％のカーボンブラックと、１０重量％のポリウレタンレジンとからなるブラックコーティングをＭＩＣＲＯＧＲＡＶＵＲＥコーティングを用いて熱可塑性ポリウレタン層の表面に３μｍの厚みで配置した。アルミニウム層とは反対の基体表面と、熱可塑性ポリウレタン層（２０μｍ厚み）のブラックコートされた表面とを、５μｍのアクリル酸接着剤の層を用いてともにドライラミネートした。ドライラミネート終了後、逆の面に５０μｍのリリースライナーを有する３０μｍの厚みのアクリル酸圧力感受性接着層の表面を、ポリエチレンテレフタラート基体がある表面とは逆のアルミニウム表面に接着した。
【００６１】
５５０ｎｍにおける平均透過率と平均反射率と計測した表面エネルギーを表１に示す。表１．テープの特性
【００６２】
【表１】
2020100808.tif 000006
【００６３】
（実施例２）光ガイドパネルフレームとしての片面圧力感受性テープ
図２に模式的に示したように、実施例１に従って製造された片面圧力感受性テープは、光ガイドパテルの外周に接着され、液晶ディスプレイに接着された。
【００６４】
本発明の非限定的な態様について以下で説明する。
態様１では、片面圧力感受性接着テープは、基体と、基体表面に配置された反射性金属層と、反射性金属層の上に配置された圧力感受性接着層と、熱可塑性ポリマー層と、熱可塑性ポリマー層の表面に配置された光遮断層と、光遮断層が、反射性金属層が配置されている基体表面とは逆の基体表面にドライラミネートされていることとからなる。
【００６５】
態様２では、態様１のテープにおいて、基体は、ポリエチレンテレフタラート、ポリエチレンナフタレート、ポリメチルメタクリレート、またはそれらの組み合わせである。
態様３では、態様１または２のテープにおいて、圧力感受性接着剤は、アクリル酸接着剤、ゴム接着剤、シリコーン接着剤、ウレタン接着剤、またはそれらの組みあわせである。
【００６６】
態様４では、態様１〜３のいずれか１つのテープにおいて、反射性金属層は、アルミニウム、銀、銅、白金、ニッケル、またはそれらの組み合わせである。
態様５では、態様１〜４のいずれか１つのテープにおいて、反射性金属層は、物理蒸着、スパッタリング、熱蒸着、化学蒸着、又はそれらの組み合わせによって配置される。
【００６７】
態様６では、態様１〜５のいずれか１つのテープにおいて、反射性金属層は、１ｎｍ〜１００ｎｍの厚みを有する。
態様７では、光遮断層は、黒色コーティングまたは白色コーティングを備える。
【００６８】
態様８では、態様１〜７のいずれか１つのテープにおいて、熱可塑性ポリマー層は、ポリウレタン、ポリエチレン、ポリエステル、またはそれらの組み合わせからなり、好適には熱可塑性ポリマー層は、ポリウレタンからなる。
【００６９】
態様９では、態様１〜８のいずれか１つのテープにおいて、圧力感受性接着層に配置された除去可能なリリース層をさらに備える。
態様１０では、態様１〜９のいずれか１つのテープにおいて、圧力感受性接着層は、光ガイドパネルの外周の少なくとも一部に直接的に接触する。
【００７０】
態様１１では、態様１〜１０のいずれか１つのテープにおいて、テープは、０．１％以下の透過率および８０％以上の少なくとも１つの表面の反射率のうちの少なくともいずれか一方を備える。
【００７１】
態様１２は、態様１〜１１のいずれか１つのテープからなる物品である。
態様１３は、態様１２の物品において、物品は、光ガイドパネル、液晶ディスプレイ、テレビ、携帯電話、コンピューターのモニター、またはタブレットである。
【００７２】
態様１４は、態様１２または１３の物品において、物品は、低ベゼルの物品である。
態様１５は、フレームを形成するために、態様１〜１１のいずれか１つのテープの片面圧力感受性接着層を光ガイドパネルの外周の少なくとも一部に接着する工程を備える液晶ディスプレイ用光ガイドパネルの製造方法である。
【００７３】
態様１６は、態様１５の方法において、方法は、光ガイドパネルを液晶ディスプレイに取り付ける工程、または、リリースライナーを片面圧力感受性接着テープから除去する工程をさらに備える。
【００７４】
態様１７は、態様１６の方法において、取り付け後、熱可塑性ポリマーライナーは液晶ディスプレイに直接的に接触しない。
態様１８は、態様１５〜１７のいずれか１つの方法において、熱可塑性ポリマー層は、ポリウレタンからなる。
【００７５】
組成物、方法、物品は、任意の適切な材料、工程、または本明細書に説明した構成要素を代替的に備え、からなり、または本質的に含むことができる。組成物、方法、及び物品は、追加的にまたは代替的に、組成物の機能や目的や、方法や、物品を達成するために必ずしも必要でない場合には、任意の材料（または種類）、工程、又は成分を欠くように、または実質的に欠くように組成されてもよい。
【００７６】
「ひとつ（ａ）」および「ひとつ（ａｎ）」という用語は、数量の限定を示すのではなく、参照される要素の少なくとも１つが存在することを示す。「または（ｏｒ）」という用語は、文脈で明示されない限り、「および／または（ａｎｄ／ｏｒ）」を意味する。明細書全体にわたって「態様」、「実施形態」、「別の実施形態」、「いくつかの実施形態」などへの言及は、関連して説明される特定の要素（例えば、特徴、構造、工程、または特性）が、本明細書に記載される少なくとも１つの実施形態に含まれ、かつ、他の実施形態に存在してもよいし存在しなくてもよいことを意味する。加えて、説明された要素は、様々な実施形態において任意の好適な方法で組み合わされてもよいことを理解すべきである。
【００７７】
層、フィルム、領域、または基体などの要素が別の要素の「上に」あると説明されている場合には、それは、別の要素の上に直接的にあっておよいし、または介在する要素が存在していてもよい。逆に、要素が別の要素の「直接上に」あると説明されている場合には、介在する要素は存在しない。
【００７８】
本明細書で、否定されていない限り、全てのテスト基準は、本願の出願日、または、優先権が主張されている場合には、テスト基準が生じる最先の先願の出願日、に有効な最新の基準である。
【００７９】
同一の成分又は特性に関する全ての範囲の終点は、独立して組み合わせることができ、全ての中間点または範囲を含む。例えば、最大２５重量％、または５〜２０重量％の範囲には、終点と５〜２５重量％の範囲に入る全ての中間の数値、例えば、１０〜２３重量％など、が含まれる。
【００８０】
「組み合わせ」という用語は、ブレンド、混合、合金、反応産物等を含む。また、「少なくとも１つの」という用語は、各要素を個別に含むだけではなく、一覧の複数の要素の組み合わせや、一覧の少なくとも１つの要素と名前が付けられていない類似の要素との組み合わせも含むことを意味する。代替的に使用可能な種類の一覧では、「それらの組み合わせ」という言い回しは、一覧の少なくとも１つと名前が付けられていない１つ以上の類似する要素との組み合わせを含みうることを意味する。
【００８１】
別段定義されていない場合には、本明細書で使用されている技術用語及び科学用語は、本発明が属する技術分野の当業者が一般に理解する同一の意味を有する。
引用されている特許文献、特許出願、およびその他の引例は、引用することによりここにその全てを援用する。しかしながら、本願の用語と組み込んだ引例の用語とが一致しない場合、または矛盾する場合には、本願の用語が、援用する引例の矛盾する用語に対して優先される。
【００８２】
特定の実施形態について説明したが、出願人や別の当業者であれば、代替形態、変更形態、バリエーション、改善形態、及び均等物を理解し得る。したがって、出願時のおよび補正され得る添付の請求項は、そのような代替形態、変更形態、バリエーション、改善形態、及び均等物の全てを包含することが意図されている。
【外国語明細書】
2020100808000001.pdf